FR 3107278 A1 20210820 FR 2001495 A 20200214 Composition bitumineuse contenant une huile époxydée La présente invention a pour objet une composition comprenant: -au moins un produit bitumineux recyclé, -au moins une huile époxydée, et -au moins un additif pour bitume. L’invention porte également sur son utilisation pour la préparation d’enrobé. L’invention a également pour objet un enrobé comportant la composition selon l’invention. Composition bitumineuse contenant une huile époxydée La présente invention porte sur une composition bitumineuse comprenant au moins un produit bitumineux recyclé, au moins une huile époxydée, et au moins un additif pour bitume. L’invention porte également sur son procédé de préparation et sur son utilisation pour la préparation d’enrobé. L’invention a également pour objet un enrobé comportant la composition selon l’invention, ainsi qu’une surface carrossable élaborée à partir dudit enrobé. L’invention vise également une composition comprenant au moins un produit bitumineux recyclé et au moins une huile époxydée. Le bitume (ou asphalte) est la portion la plus lourde récupérée lors du processus de distillation du pétrole. Du fait des origines et des procédés de distillation divers de tels pétroles, le bitume résultant peut présenter une gamme variée de propriétés et de caractéristiques. Dans la présente invention, le terme bitume ne désigne pas seulement le produit obtenu à partir du pétrole par distillation directe ou par distillation à pression réduite du pétrole, mais également les produits obtenus par extraction du brai et des sables bitumineux, les produits de l'oxydation et/ou de la fluxation de tels matériaux bitumineux avec des solvants carbonés, y compris des paraffines et des cires, ainsi qu’avec des solvants dérivés d'huiles végétales, ainsi que des bitumes moussés et semi-moussés, des bitumes synthétiques utilisant des matériaux renouvelables tels que ceux décrits par exemple dans les demandes FR-A-2 853 647 et FR-A-2 915 204, des brais, des résines de pétrole ou des résines indène-coumarone mélangées à des hydrocarbures aromatiques et/ou paraffiniques, leurs mélanges et les mélanges de tels matériaux bitumineux avec des acides. L'application principale du bitume est l'inclusion dans des enrobés où le bitume est mélangé à des agrégats minéraux qui peuvent être de tailles, de formes et de natures chimiques diverses, ledit bitume remplissant la fonction de liant dans lesdits agrégats minéraux. Ces enrobés sont particulièrement employés dans la construction, la réparation et l'entretien des trottoirs, des routes, des autoroutes, des parkings ou des pistes et des voies de service d’aéroport, et de toute autre surface carrossable. Les agrégats minéraux employés dans les enrobés sont généralement des produits de carrière, et sont de plus en plus souvent employés en combinaison avec des agrégats recyclés à partir d’enrobés fabriqués antérieurement. De tels agrégats recyclés sont connus sous le nom générique de fraisats d’enrobés ou agrégats d’enrobés ou encore RAP ( Reclaimed Asphalt Pavement ), par exemple définis dans la norme française AFNOR XP P98-135 de décembre 2001 ou dans l’ Asphalt Handbook , MS-4, 7 e édition, publié par l'Asphalt Institute, États-Unis. Or, la problématique du recyclage devient prédominante et sera même dans un futur proche, imposée par de nouvelles réglementations européennes. Actuellement, la rénovation des chaussées par l’utilisation de RAP reste relativement limitée pour deux raisons. Tout d’abord, les RAP ne sont pas facilement disponibles, même si cette tendance est à la hausse. Ensuite, l’obtention de chaussée recyclée présentant les propriétés mécaniques et de vieillissement attendues est encore délicate. Il est reconnu par l’homme de l’art que l’incorporation de taux important de RAP a tendance à durcir le nouvel enrobé, favorisant ainsi les phénomènes de fissuration prématurés et réduisant la durée de vie de la chaussée. Le bitume contenu dans de tels produits bitumineux recyclés est généralement vieilli, et donc plus dur que le bitume normal frais pour enrobés. C'est l'une des raisons pour lesquelles on n'ajoute généralement qu'une quantité limitée de produits bitumineux recyclés comme les RAP dans les enrobés. Une des causes possibles du vieillissement des revêtements bitumineux serait due à une augmentation du taux d’asphaltène. Ces asphaltènes seraient en partie responsables du durcissement du bitume et de ses propriétés dégradées. Ainsi, les bitumes comportant du bitume recyclé sont d’autant plus sujet au vieillissement du fait qu’ils comportent du bitume déjà vieilli. Il existe de nos jours un intérêt économique et environnemental à l'incorporation de produits bitumineux recyclés (agrégats recyclés et/ou autres composants liés au bitume comme décrit ci-avant) dans de nouveaux enrobés. Des économies significatives peuvent être réalisées en réutilisant le bitume déjà présent dans de tels produits bitumineux recyclés. En effet, le liant est généralement le composant le plus onéreux des enrobés. Le bitume n'est pas un produit renouvelable. Son extraction et sa production du bitume à partir de sa source initiale (pétrole brut) ont un impact important sur l'environnement, impact réduit par l'utilisation de RAP. Par ailleurs, les contraintes sur les carrières rendent problématique l'extension des carrières existantes ou la création de nouvelles carrières pour agrandir les exploitations. Par conséquent, il est nécessaire de proposer des solutions permettant d’améliorer les propriétés mécaniques et les propriétés de vieillissement des bitumes comportant du bitume recyclé. Le but de la présente invention vise à améliorer le vieillissement des bitumes comportant du bitume recyclé. Il est connu du document WO2017/027096 d’utiliser des composés dérivés de stérols pour ralentir le vieillissement des bitumes comportant une part de bitumes recyclés. Les inventeurs ont découvert qu’un mélange particulier d’additifs permettait d’allonger considérablement la durée de vie de composition bitumineuse à base de bitume recyclé. Brève description de l’invention La présente invention a pour objet une composition bitumineuse comprenant: -au moins un produit bitumineux recyclé, -au moins une huile époxydée, et -au moins un additif pour bitume. L’invention porte également sur son procédé de préparation et sur son utilisation pour la préparation d’enrobé. L’invention a également pour objet un enrobé comportant la composition selon l’invention, ainsi qu’une surface carrossable élaborée à partir dudit enrobé. Description détaillée de l’invention Il est précisé que les expressions «de …à …» et «compris entre … et ….» utilisées dans la présente description doivent s’entendre comme incluant chacune des bornes mentionnées. Les bitumes La composition bitumineuse selon l’invention comporte un produit bitumineux recyclé. Dans la description de la présente invention, on entend par «produit bitumineux» les bitumes, ainsi que leur mélange avec des charges organiques ou minérales, de préférence minérales, tels que du sable, du gravier, des cailloux, des agrégats. On entend au sens de la présente invention par «produit bitumineux recyclé» tout produit manufacturé comprenant du bitume au titre de l'un de ses composants, ledit produit manufacturé comprenant du bitume ayant été antérieurement utilisé ou mis au rebut après production. Les exemples non limitants de tels produits bitumineux recyclés incluent les fraisats d'enrobés ou RAP ( Reclaimed Asphalt Pavement ), obtenus par fraisage de routes ou d'autres surfaces carrossables, les membranes étanchéifiantes, les bardeaux bitumés employés pour la toiture (fraisats de bardeaux ou RAS pour reclaimed asphalt shingle ), les panneaux insonorisants, les déchets de production, les mélanges de deux ou plusieurs des éléments précédents. Les RAP incluent également des enrobés recyclés où les agrégats minéraux sont remplacés en partie ou en totalité par d'autres composants courants, tels que, à titre d'exemples limitants, les fibres organiques et inorganiques (par exemple les fibres de verre, de métal ou de carbone, la cellulose, le coton, etc.), les polymères,par exemple les polypropylènes, les polyesters, les poly(alcools vinyliques, les polyamides, les polyuréthanes, les polyurées, les copolymères d'éthylène et d'acétate de vinyle (EVA) et styrène-butadiène-styrène (SBS). Selon un premier mode de réalisation, la composition bitumineuse selon l’invention comporte au moins une huile époxydée, au moins un additif pour bitume et que du bitume recyclé. En d’autres termes, il ne comporte pas d’autres produits bitumineux, hormis du bitume recyclé. La composition bitumineuse selon l’invention peut également comprendre des agrégats minéraux non recyclés. Selon un second mode de réalisation de l’invention, la composition selon l’invention comprend un bitume qui est un mélange de bitume recyclé et de bitume non recyclé, c’est-à-dire frais. De préférence, le bitume comporte de 10 à 90% en poids de bitume recyclé, et plus préférentiellement de 20 à 80% en poids, particulièrement de 30 à 70% en poids, et de manière encore plus préférée de 40% à 60% en poids rapport au poids total du mélange. Les bitumes non recyclés sont des bitumes issus de différentes origines. On peut citer tout d'abord les bitumes d'origine naturelle, ceux contenus dans des gisements de bitume naturel, d'asphalte naturel ou les sables bitumineux. Les bitumes non recyclés sont aussi les bitumes provenant du raffinage du pétrole brut. Les bitumes proviennent de la distillation atmosphérique et/ou sous vide du pétrole. Ces bitumes pouvant être éventuellement soufflés, oxydés, viscoréduits et/ou désasphaltés. Les bitumes peuvent être des bitumes de grade dur ou de grade mou. Les différents bitumes obtenus par les procédés de raffinage peuvent être combinés entre eux pour obtenir le meilleur compromis technique. Les bitumes non recyclés peuvent également être des bitumes fluxés par addition de solvants volatils, de fluxants d'origine pétrolière, de fluxants carbochimiques et/ou de fluxants d'origine végétale. Les bitumes modifiés par des polymères peuvent également être utilisés. Comme polymère, on peut citer par exemple, et de manière indicative et non limitative, les élastomères thermoplastiques comme les copolymères statistiques ou séquences de styrène et de butadiène, linéaire ou en étoile (SBR, SBS) ou de styrène et d'isoprène (SIS), éventuellement réticulés, les copolymères d'éthylène et d'acétate de vinyle, les homopolymères et copolymères oléfiniques d'éthylène (ou propylène, ou butylène), les polyisobutylènes, les polybutadiènes, les polyisoprènes, les poly(chlorure de vinyle), les poudrettes de caoutchouc ou encore tout polymère utilisé pour la modification des bitumes ainsi que leurs mélanges. On utilise en général une quantité de polymère de 2% à 10% en poids par rapport au poids de bitume. On peut aussi utiliser des bitumes synthétiques également appelés bitumes clairs, pigmentables ou colorables. Ces bitumes contiennent peu ou pas d'asphaltènes et peuvent être par conséquent colorés. Ces bitumes synthétiques sont à base de résine de pétrole et/ou de résine indène-coumarone et d'huile lubrifiante comme décrit par exemple dans le brevet EP 179510. Avantageusement, le bitume non recyclé est un bitume de pénétrabilité mesurée selon la norme NF EN 1426 de Juin 2007 allant de 10 à 300, préférentiellement de 20 à 220, plus préférentiellement de 70 à 220. De préférence, le bitume non recyclé présent dans la composition bitumineuse selon l’invention est choisi parmi les bitumes de raffinage de pétrole brut non modifiés. La composition bitumineuse selon l’invention comportant du bitume non recyclé peut également comprendre des agrégats minéraux non recyclés. Le bitume, qu’il soit recyclé ou non, peut se trouver sous forme anhydre, sous forme d’une émulsion ou encore sous forme de mousse. L’huile époxydée La composition bitumineuse selon l’invention comporte au moins une huile époxydée. Par huile époxydée, on entend au sens de la présente invention une huile comportant au moins une fonction époxyde. De préférence, l’huile époxydée est choisie parmi les monoesters d'acides gras époxydés, les diesters d'acides gras époxydés, les triesters d'acides gras époxydés et leur mélange, de préférence les diesters d'acides gras époxydés, les triesters d'acides gras époxydés et leur mélange, plus particulièrement, les triesters d'acides gras époxydés. Par acide gras au sens de la présente invention, on entend de préférence des acides comportant de 8 à 26 atomes de carbone. Les huiles époxydées selon l’invention sont généralement obtenues par époxydation partielle ou totale d’huiles mono ou polyinsaturéées. Les huiles époxydées selon l’invention peuvent être mono ou polyépoxydées, saturées ou insaturées. De préférence, les huiles époxydées selon l’invention sont un mélange de monoesters d'acides gras époxydés, de diesters d'acides gras époxydés et de triesters d'acides gras époxydés, mono et polyépoxydées, saturées et insaturées. Plus particulièrement, les huiles époxydées selon l’invention sont des triesters d'acides gras mono et polyépoxydées, saturées et insaturées. Les huiles époxydées selon l’invention sont choisies parmi les huiles époxydées dérivées d’acide myristoléique, d’acide sapinéique, d’acide élaïque, d’acide vaccénique, d'acide linoléique, d’acide érucique, d'acide linolénique, d’acide linolélaïdique, d'acide oléique, d'acide élaïdique, d'acide arachidonique, d’acide palmitoléique. De préférence, les huiles époxydées sont dérivées d'acide linoléique, d'acide linolénique, d'acide oléique, d'acide élaïdique, d’acide érucique, d’acide palmitoléique. Ces huiles peuvent comporter des diglycérides ou des triglycérides. Dans ce cas, les fonctions alcools du glycérol ont réagi avec la fonction acide d’au moins un acide gras mono ou polyinsaturés. Le glycérol peut avoir réagi avec un acide gras insaturés et deux acides gras saturés, tels que l’acide stéarique, l’acide palmitique ou l’acide laurique, avec deux acide gras insaturés et un acide gras saturé, ou encore avec trois acides gras insaturés. Les huiles époxydées peuvent être obtenues à partir d’huiles naturelles végétales ou animales. Les huiles époxydées selon l’invention peuvent être obtenues selon à partir d'huile d'avocat, d’huile de noix de coco, d'huile de ricin, d'huile de maïs, d'huile de coton, d'huile de lin, d'huile de pépins de raisin, d'huile de chanvre, d’huile de jojoba, d’huile de moutarde, d’huile de ricin déshydratée, d’huile de palme, d’huile de colza, d’huile de carthame, d’huile de soja, d’huile de tournesol, de tallöl, d’huile d'olive, d'huile linoléique, d'huile d'arachide et leurs mélanges. Il doit être entendu que, bien que ces matériaux dérivent le plus commodément des exemples de sources naturelles énumérés ci-dessus, ces structures synthétisées par tout autre moyen sont également envisagées dans le cadre de l’invention. De préférence, l’huile époxydée présente dans la composition bitumineuse selon l’invention est de l’huile de soja époxydée, de l’huile de lin époxydée et leur mélange. Par exemple, une gamme d’huiles époxydées est disponible sous la dénomination commerciale Vikoflex ® vendue par la société Arkema France. La composition bitumineuse selon l’invention peut comprendre de 0,01% à 10 %, de préférence de 0,05% à 10% en poids d’huile époxydée par rapport au poids total de la composition, de préférence de 0,05 à 8% en poids, et plus particulièrement de 0,05 à 5% en poids. L’additi f pour bitume L’additif pour bitume compris dans la composition bitumineuse selon l’invention est choisi parmi les composés de formule (1) ou (2) suivante: [ A - O - B - ] d Z (1) ou (E) j - Y (2) dans lesquelles: •A est choisi parmi l'hydrogène et un groupement G, [Chem 1] [Chem 2] ou [Chem 3] G représentant une chaîne hydrocarbonée en C 1 -C 30 linéaire ou ramifiée, saturée ou insaturée, comportant éventuellement au moins un cycle aromatique, et éventuellement substituée par au moins un groupement phosphate, préférentiellement un unique groupement phosphate, • B représente un groupement divalent contenant au moins un motif de répétition de type oxyde d'alkylène, • d est égal à 1 ou à 2, et • Z est choisi parmi un atome d’hydrogène, un radical de formule Z1 [Chem 4] dans laquelle R représente l’atome d'hydrogène ou un groupement alkyle en C 1 -C 6 linéaire ou ramifié, f est égal à 0, 1 ou 2, e est égal à 0 ou à 1, et d + e + f est égal à 3, un radical de formule Z2, [Chem 5] un groupement G, ou [Chem 6] dans laquelle G est tel que défini ci-avant, lorsque d est égal à 1, alors Z est choisi parmi un atome d’hydrogène, un radical de formule Z1, un radical de formule Z2, un groupe G ou [Chem 7] dans laquelle G est tel que défini ci-avant, lorsque d est égal à 2, alors Z représente Z1, e est égal à 0 et P est lié à deux groupements [ A - O - B - ] identiques ou différents, préférentiellement identiques, comme défini ci-avant, et • E est choisi dans un groupe constitué par G, [Chem 8] , [Chem 9] , [Chem 10] et [Chem 11] , • G étant tel que défini ci-dessus, • j est égal à 1 ou à 2, et • R' est choisi dans le groupe constitué par HO-, Q-O- et Q, dans lesquelles Q représente un radical alkyle en C 1 -C 6 linéaire ou ramifié, • Y représente un groupement choisi parmi -O-T, -S-T, -N(H) (2-j) -T et -NT 1 T 2 , et préférentiellement, Y représente -N(H) (2-j) -T ou -NT 1 T 2 , à la condition que Y ne représente pas -S-T, lorsque E est lié à Y via un atome de soufre, • T représente un atome d'hydrogène ou un groupement linéaire, ramifié, cyclique ou contenant un groupement cyclique et comportant des atomes de carbone et d'hydrogène, et éventuellement un ou plusieurs hétéroatomes choisis parmi l'azote, l'oxygène, le soufre et le phosphore, • les radicaux T 1 et T 2 sont identiques ou différents et ont la même valeur que T ci-avant, ou forment ensemble et avec l'atome d'azote auquel ils sont liés un hétérocycle saturé, partiellement saturé ou insaturé, comprenant en outre éventuellement un ou plusieurs hétéroatomes choisis parmi l'azote, l'oxygène, le soufre et le phosphore. Dans le contexte de la présente invention, «oxyde d'alkylène» signifie préférentiellement oxyde de butylène (BO), oxyde de propylène (PO) ou oxyde d'éthylène (EO), étant entendu qu'un «groupement divalent contenant au moins un motif de répétition de type oxyde d'alkylène» est un groupement divalent pouvant inclure un ou plusieurs motifs de répétition BO et/ou PO et/ou EO. Plus préférentiellement, B représente un groupement divalent comportant des motifs de répétition de type oxyde de propylène (PO) et/ou oxyde d'éthylène (EO), généralement répartis de façon statistique ou par blocs, préférentiellement par blocs. Encore plus préférentiellement, B représente un copolymère bloc ou statistique d'oxyde d'éthylène et d'oxyde de propylène comportant entre 4 et 500 motifs de répétition, de rapport massique (oxyde d'éthylène/copolymère) compris entre 1% et 70%. De préférence, A désigne un atome d’hydrogène, B désigne un groupement divalent comportant des motifs de répétition de type oxyde de butylène (BO), oxyde de propylène (PO) et/ou oxyde d'éthylène (EO), généralement répartis de façon statistique ou par blocs, préférentiellement par blocs, d est égal à 1 et Z désigne un atome d’hydrogène. Encore plus préférentiellement, A désigne un atome d’hydrogène, B représente un copolymère à blocs, alterné ou statistique comportant un ou plusieurs motifs oxyde d'éthylène et/ou un ou plusieurs motifs oxyde de propylène, et/ou un ou plusieurs motifs oxyde de butylène, et comportant au total entre 4 et 500 motifs de répétition, d est égal à 1 et Z désigne un atome d’hydrogène. Encore plus préférentiellement, A désigne un atome d’hydrogène, B représente un copolymère à blocs, alterné ou statistique comportant un ou plusieurs motifs oxyde d'éthylène et un ou plusieurs motifs oxyde de propylène, et comportant au total entre 4 et 500 motifs de répétition, d est égal à 1 et Z désigne un atome d’hydrogène. Ces produits sont commercialisés par la société Arkema France sous la dénomination commerciale Ensoline ® . De façon préférentielle, Z représente Z1, B inclut et préférentiellement représente -(CH 2 CH(CH 3 )O) g -(CH 2 CH 2 O) h - réparti de façon statistique ou par blocs, où g est compris entre 0 et 10 et h est compris entre 0 et 80, la somme g + h n’étant pas égale à 0, préférentiellement entre 1 et 60, et plus préférentiellement entre 2 et 40. Dans ce cas, l’additif de formule (1) peut être représenté par la formule A1 o : [Chem 12] dans laquelle A, R, d, e, f, g et h sont tels que décrits ci-avant. De façon alternative, lorsque les motifs de répétition PO et/ou EO (répartis de façon statistique ou par blocs) sont liés à Z par une chaîne hydrocarbonée, et que Z représente Z1, l’additif de formule (1) peut être décrit par la formule A1 C ci-après: [Chem 13] dans laquelle A, R, d, e, f, g et h sont tels que décrits ci-avant. Dans un mode de réalisation préféré, dans l'additif de formule générale (1), g représente 0, lorsque A comporte au moins 10 atomes de carbone. Toujours dans un mode de réalisation préféré, dans l'additif de formule générale (1), g est compris entre 1 et 80, préférentiellement entre 2 et 60, lorsque A contient moins de 10 atomes de carbone. Selon encore un autre mode de réalisation de la présente invention, les groupes A et Z représentent l’atome d'hydrogène et B représente un copolymère bloc ou statistique d'oxyde d'éthylène et d'oxyde de propylène comportant entre 4 et 500 motifs de répétition, avec un rapport massique (oxyde d'éthylène/copolymère) compris entre 1% et 70%. Préférentiellement, B représente un copolymère tribloc, l'oxyde de propylène constituant le bloc du milieu. Dans ce cas, l’additif de formule (1) peut être représenté par la formule (A1 H ) suivante : H - O - (CH 2 CH 2 -O) x - (CH 2 -CH(CH 3 )O) y - (CH 2 CH 2 -O) z – H (A1 H ) dans laquelle x, y et z représentent le nombre de motifs de répétition de chaque type, la somme x + y + z étant comprise entre 4 et 500 et le rapport 44(x+z)/(44(x+z) + 57y) étant compris entre 0,1 et 0,7. Selon encore un autre aspect de la présente invention, le groupe A représente l’atome d'hydrogène, d est égal à 1, Z représente un groupement G ou [Chem 14] , dans laquelle G représente une chaîne hydrocarbonée en C 1 -C 30 linéaire ou ramifiée, saturée ou insaturée, comportant éventuellement au moins un cycle aromatique, et B représente un groupement divalent comportant au moins un motif de répétition d'oxyde de propylène (PO) et/ou au moins un motif de répétition d'oxyde d'éthylène (EO). Selon encore un autre aspect de la présente invention, l’additif répond à la formule (1) définie ci-avant, dans laquelle d est égal à 1, Z représente Z1, B est tel que défini ci-avant, et A représente [Chem 15] . Selon un autre aspect de la présente invention, l’additif répond à la formule (1), dans laquelle d est égal à 2, auquel cas ladite formule (1) peut être représentée par la formule (A1 2) : [Chem 16] dans laquelle les deux groupements (A-O-B-) sont identiques ou différents, préférentiellement identiques, les groupes A et B étant tels que définis ci-avant. Dans un autre mode de réalisation préféré, l’additif de formule (1) ne comporte pas plus de 3 atomes de phosphore. Tous les additifs de formule (1) comme définis ci-avant, y compris les additifs de formules A1 o , A1 C , A1 H et A1 2 , sont des composés connus et peuvent être aisément obtenus auprès de fournisseurs connus, ou, de façon alternative, peuvent être aisément synthétisés selon des modes opératoires disponibles dans des brevets, dans la bibliographie hors brevets, dans les publications scientifiques, dans les Chemical Abstracts. Des exemples d’additifs de formule (1) pour utilisation dans le contexte de la présente invention peuvent être des esters d’acide phosphorique, tels que par exemple ceux commercialisés par Lakeland Chemical sous la dénomination générique Lakeland. Dans un mode de réalisation préféré, les groupes T ou T 1 et T 2 représentent un groupement contenant une polyalkylamine ou un groupement contenant un groupement imidazolidone, imidazolidinone ou imidazoline. Encore plus préférentiellement, le groupement contenant une polyalkylamine est un groupement dérivé de l'un des groupements suivants : diméthylaminopropylamine, N-amino-éthylpipérazine, diéthylènetriamine, triéthylènetétramine, tétraéthylènepentamine, pentaéthylènehexamine (PEHA). Dans un autre mode de réalisation préféré, les groupes T ou T 1 et T 2 représentent un groupement contenant un groupement contentant un groupement imidazolidone dérivé de l'un des groupements suivants : 1-(2-aminoéthyl)imidazolidin-2-one (UDETA), 1-(2-[(2-aminoéthyl)amino]éthyl)imidazolidone (UTETA), 1-(2-{2-[(2-aminoéthylamino]éthyl}amino)éthyl]imidazolidone (UTEPA), 11-mercapto-N-(2-(2-oxoimidazolidin-1-yl)éthyl)undécanamide, 1-(2-hydroxyléthyl)-imidazolidin-2-one (HEIO), N-(6-aminohexyl)-N'-(6-méthyl-4-oxo-1,4-dihydropyrimidin-2-yl)urée (UPy), 3-amino-1,2,4-triazole (3-ATA), 4-amino-1,2,4-triazole (4-ATA), etc. Le plus préférentiellement, T est dérivé de l’UDETA et constitue un dérivé préféré représentant T. Selon un autre mode de réalisation préféré de l’invention, l’additif est de formule (2), dans laquelle le groupe E désigne un groupe G, et G représente une chaîne hydrocarbonée en C14-C22 linéaire ou ramifiée, préférentiellement linéaire, saturée ou partiellement insaturée, préférentiellement partiellement insaturée, j est égal à 1 et Y est une polyéthylèneamine. Dans ce cas, l’additif de formule (2) peut être représenté par la formule E1 A : G-NH-((CH 2 ) m -NH) k -H (E1 A ), dans laquelle m va de 2 à 6 et k va de 1 à 5, de préférence, m est 2,3 ou 4, plus particulièrement, m est 2 ou 3. Dans un autre mode de réalisation préféré, l’additif est représenté par la formule (2), dans laquelle E représente [Chem 17] , G représentant une chaîne hydrocarbonée en C 14 -C 22 , linéaire ou ramifiée, préférentiellement linéaire, saturée ou partiellement insaturée, préférentiellement partiellement insaturée, j est égal à 1 et Y représente une polyéthylèneamine. Dans ce cas, l’additif de formule (2) peut être représenté par la formule E1 B : G-CO-NH-((CH 2 ) m -NH) k -H (E1 B ), dans laquelle G, m et k sont tels que définis ci-avant. Les exemples d’additifs de formule E1 B pour emploi dans le contexte de la présente invention peuvent être aisément obtenus auprès de Arkema France sous la marque générique Cecabase ® . Les exemples d’additifs de formule (E1 A ) et de formule (E1 B ) pour l’utilisation selon la présente invention sont disponibles chez Arkema France dans la gamme Polyram ® . Dans un autre mode de réalisation supplémentaire préféré, l’additif est représenté par la formule (2), dans laquelle E représente [Chem 18] , dans laquelle le groupe G représente une chaîne hydrocarbonée en C 14 -C 22 , linéaire, saturée ou partiellement insaturée, préférentiellement partiellement insaturée, j est égal à 1 et Y représente un radical dérivé des suivants : 1-(2-aminoéthyl)imidazolidin-2-one (UDETA), 1-(2-hydroxyéthyl)imidazolidin-2-one (HEIO) ou 1-(2-mercaptoéthyl)imidazolidin-2-one. Dans ces cas, les additifs de formule (2) peuvent être respectivement représentés par les formules E1 C, E1 D et E1 E : [Chem 19] Certains des additifs définis ci-avant de formule (2), y compris ceux de formule E1 A , E1 B , E1 C , E1 D , E1 E , sont des composés connus, étant par exemple décrits dans WO 2006/016041, ou peuvent être facilement obtenus auprès de fournisseurs connus, ou, de façon alternative, sont aisément synthétisés en suivant des modes opératoires connus, disponibles dans les brevets ou la bibliographie hors brevets, dans les publications scientifiques, dans les Chemical Abstracts. Dans un autre mode de réalisation de la présente invention, les additifs définis ci-avant de formule (2) peuvent être modifiés en suivant des méthodes générales connues de l'homme du métier, comme par exemple et de façon non limitative, par réaction avec des oxydes d'alkylène, par exemple EO (oxydes d’éthylène) et/ou PO (oxydes de propylène) et/ou BO(oxydes de butylène); ou par ionisation avec un acide inorganique ou organique, comme l'acide chlorhydrique, l'acide phosphorique, l'acide acétique. Les exemples d’additifs modifiés par réaction avec des oxydes d'alkylène pour emploi dans le contexte de la présente invention peuvent être aisément obtenus auprès de Arkema France sous les marques génériques Noramox ® et Dinoramox ® . La composition bitumineuse selon l’invention comprend une teneur en additif pour bitume comprise entre 0,01 et 10% en poids, de préférence entre 0,05 et 10% en poids plus particulièrement entre 0,05 et 8% en poids, et encore plus préférentiellement entre 0.05 et 5% en poids par rapport au poids total de la composition. La composition bitumineuse selon l’invention peut comprendre un rapport pondéral entre l’huile époxydée et l’additif pour bitume compris entre 10/0,5 à 1/5, de préférence entre 8/1 et 1/2, et plus particulièrement entre 5/1 et 1/1. L’huile et l’additif pour bitume peuvent être ajoutés au bitume sous forme pure ou bien sous forme diluée, c’est-à-dire dissoute, dispersée ou émulsionnée dans un liquide. Les liquides adaptés à la dissolution, à la dispersion ou à l’émulsification du mélange de l’huile et de l’additif pour bitume peuvent être de l’eau, des solvants organiques ou inorganiques, tels que des alcools ou des huiles végétales ou minérales. De préférence, les solvants organiques sont préférés. Selon un autre mode de réalisation, la composition bitumineuse se trouve sous forme d’émulsion, comprenant de l’eau et un ou plusieurs émulsifiants, éventuellement un ou plusieurs acides organiques ou minéraux ou bases organiques ou minérales. Les émulsifiants peuvent être des tensioactifs cationiques ou anioniques ou non ioniques ou amphotériques ou zwitterioniques. Le vieillissement de la composition bitumineuse selon l’invention est évalué par la mesure d’un index de vieillissement, noté I selon la formula suivante: Dans laquelle G*/sin(δ) est mesuré à l’aide d’un rhéomètre AntonPaar MCR 301 à contrainte imposée, dénommé en langue anglaise DSR, et d’un géomètre plan/plan de diamètre 25 mm et un entrefer de 1 mm; les mesures sont effectuées en fonction de la température de 80 à 40°C à une fréquence de 0,1Hz et sous une déformation de 1%. La température de référence est de 45°C. Cet indice est défini dans l’article scientifique suivant : Alex K. Apeagyei; Laboratory evaluation of anti-oxydants for asphalt binders; Construction and Building Materials 25, (2011), 47-53. Cet indice de vieillissement est un ratio entre les valeurs des G*/sin(δ) du système vieilli thermiquement et du système non vieilli. Plus ce ratio est élevé, plus le système a subi un vieillissement, qui a eu pour conséquence une augmentation de son module. La composition bitumineuse peut également comprendre au moins un anti-oxydant. L’agent anti-oxydant est défini dans l’ouvrage Asphalt handbook (MS-4, 7 e édition, 2017). L’antioxydant peut être un antioxydant primaire, appelé aussi capteur de radicaux; un antioxydant secondaire, appelé aussi antioxydant préventif ou en langue anglaise « hydroperoxide decomposers »; un absorbeur d’UV ou encore un désactiveur de métaux. De préférence, l’agent anti-oxydant est choisi parmi des composés de structure phénolique, des dérivés de phosphite, des dérivés d’amine encombrée et des composés anti-UV. En tant qu’antioxydant primaire phénolique, les composés de dénomination commerciale Irganox 245 ® ou Irganox 1098 ® ou Irganox 1010 ® de la société Ciba peuvent être utilisés. En tant qu’antioxydant secondaire dérivés d’amine encombrée, le Tinuvin 770 ® de la société Ciba peut être utilisé. Le Naugard 445 ® de la société Crompton est un anti-oxydant dérivé d’amine. Le Tinuvin 312 ® de la société Ciba peut être utilisé en tant qu’anti-oxydant face aux rayons UV. La composition bitumineuse peut comprendre une teneur comprise entre 0,01 et 10% en poids d’anti-oxydant par rapport au poids total de la composition, de préférence entre 0,05 et 5% en poids et plus particulièrement entre 0,05 et 2,5% en poids par rapport au poids total de la composition. La composition bitumineuse peut également comprendre un ou plusieurs autres additifs couramment employés dans le domaine des bitumes et des enrobés, de tels additifs pouvant être choisis parmi les suivants: • l'acide polyphosphorique, y compris toutes les qualités et désignations différentes existant pour les acides polyphosphoriques, ce qui inclut l'acide pyrophosphorique, les acides triphosphorique et métaphosphorique et l'acide phosphonique, • les pyrophosphates et autres composés similaires comportant au moins un groupement (OH-)P=O, tels que ceux décrits dans WO 2008/148974, • les polymères généralement employés pour améliorer les performances mécaniques du bitume et des enrobés, • les cires, telles que les cires de Fischer-Tropsch, par exemple décrites dans US 6,588,974, • les agents fluxants, • les dopes d’adhésivité, • les acides organiques ou inorganiques, • les esters d'acides gras et les cires fonctionnalisées, • les composants de type résine, tels que les acides de colophane, ou les acides de colophane modifiés, le brai de tallöl, le brai de goudron de pin, les colophanes de pin, les colophanes de tallöl, • les asphaltites, par exemple la Gilsonite ® , • les huiles d'origine végétale ou minérale et leurs dérivés, • les fibres organiques (par exemple: fibres de cellulose, de coton, de polypropylène, de polyester, de polyalcool vinylique et de polyamide) et/ou les fibres inorganiques (par exemple: fibres de verre, de métal ou de carbone), • des stérols tels que définis dans le document WO2017/027096, • ainsi que les mélanges de deux des additifs supplémentaires ci-dessus ou plus. Les exemples non limitants de polymères généralement employés pour améliorer les performances mécaniques des bitumes et des mélanges, c'est-à-dire couramment employés dans la modification des bitumes, incluent les suivants: les caoutchoucs styrène-butadiène, les copolymères blocs styrène/butadiène, les copolymères éthylène/acétate de vinyle, le polyéthylène et les autres alpha-polyoléfines, comme par exemple ceux décrits dans l’ Asphalt binder testing manual , Asphalt Institute 2007. L’invention porte également sur le procédé de préparation de la composition bitumineuse selon l’invention. Ce procédé comprend une étape de mélange de l’huile époxydée et de l’additif pour bitume avec le bitume recyclé à chaud. Selon un premier mode de réalisation, la composition est préparée par mélange de l’huile époxydée, de l’additif pour bitume, et éventuellement des autres additifs présents dans la composition. Le mélange est ensuite ajouté au produit bitumineux recyclé à chaud, c’est-à-dire entre 100 et 250°C. En d’autres termes, l’additif et l’huile époxydée sont ajoutés simultanément au bitume recyclé. Selon un second mode de réalisation, l’huile époxydée, l’additif pour bitume, et éventuellement les autres additifs présents dans la composition sont ajoutés de manière séquencée dans n’importe quel ordre, au produit bitumineux recyclé à chaud, c’est-à-dire entre 100 et 250°C. Selon un troisième mode de réalisation, la composition est préparée par mélange de l’huile époxydée, de l’additif pour bitume, de bitume frais et éventuellement des autres additifs présents dans la composition. Le mélange est ensuite ajouté au produit bitumineux recyclé à chaud, c’est-à-dire entre 100 et 250°C. En d’autres termes, l’huile époxydée, l’additif et le bitume frais sont ajoutés simultanément au bitume recyclé. Selon un quatrième mode de réalisation, l’huile époxydée, l’additif pour bitume, le bitume frais et éventuellement les autres additifs présents dans la composition sont ajoutés de manière séquencée dans n’importe quel ordre, au produit bitumineux recyclé à chaud, c’est-à-dire entre 100 et 250°C. L’invention porte aussi sur l’utilisation de la composition telle que définie ci-dessus pour préparer un enrobé présentant des propriétés améliorées en termes de vieillissement. L’invention a également pour objet un enrobé comprenant la composition telle que définie ci-dessus et des agrégats minéraux. L’invention porte aussi sur une surface carrossable élaborée à partir de l’enrobé défini ci-dessus. La surface carrossable peut être des tapis routiers, trottoirs, pistes d’avion, pistes cyclables, aires de stationnement. Les exemples d'applications de la présente invention incluent la production d’enrobés contenant des agrégats minéraux, lesdits enrobés étant utilisés pour le terrassement et l’étanchéification, et plus spécifiquement dans la construction, la réparation et l’entretien des trottoirs, des routes, des autoroutes, des parkings ou des pistes et des voies de service d'aéroport, et de toute autre surface carrossable. L’invention porte enfin sur une composition comprenant: -au moins une huile époxydée telle que définie ci-dessus et -au moins un additif pour bitume tel que défini ci-dessus. De préférence, la composition selon l’invention peut comprendre: -au moins une huile époxydée choisie parmi les monoesters d'acides gras époxydés, les diesters d'acides gras époxydés, les triesters d'acides gras époxydés et leur mélange, de préférence les diesters d'acides gras époxydés, les triesters d'acides gras époxydés et leur mélange, plus particuilièrement, les triesters d'acides gras époxydés et -au moins un additif choisi parmi les composés de formule (1) ou (2) suivante: [ A - O - B - ] d Z (1) ou (E) j - Y (2) dans lesquelles: A désigne un atome d’hydrogène, B désigne un groupement divalent comportant des motifs de répétition de type oxyde de butylène (BO), oxyde de propylène (PO) et/ou oxyde d'éthylène (EO), généralement répartis de façon statistique ou par blocs, préférentiellement par blocs, d est égal à 1 et Z désigne un atome d’hydrogène, le groupe E désigne: -un groupe G, ou [Chem 20] , G représentant une chaîne hydrocarbonée en C14-C22 linéaire ou ramifiée, préférentiellement linéaire, saturée ou partiellement insaturée, préférentiellement partiellement insaturée, j est égal à 1 et Y est une polyéthylèneamine. La composition selon l’invention peut comprendre de 10 à 95% en poids d’huile époxydée par rapport au poids total de la composition, de préférence de 10 à 92% en poids, plus particulièrement de 50 à 90% en poids, plus particulièrement de 60 à 90% en poids. La composition selon l’invention peut comprendre de 5 à 90% en poids d’additif pour bitume par rapport au poids totale de la composition, de préférence de 8 à 80% en poids, plus particulièrement de 10 à 50% en poids, plus particulièrement de 10 à 40% en poids. La composition selon l’invention comprend, de préférence, l’huile époxydée et l’additif pour bitume en un rapport pondéral compris entre 10: 1 et 1:1, de préférence entre 8:1 et 2:1. De préférence, la composition ne comprend pas de solvant. Toutefois, selon un autre mode de réalisation, la composition selon l’invention peut se trouver sous forme diluée dans un solvant. Ainsi, la composition peut comprendre de l’eau, des solvants organiques, des solvants inorganiques et leur mélange. Les solvants organiques peuvent être choisis parmi les alcools, les huiles végétales, les huiles minérales. De préférence, les solvants organiques sont préférés. Selon le solvant présent dans la composition, celle-ci peut se trouver sous la forme d’une émulsion. De préférence, la composition se trouve sous forme d’émulsion, comprenant de l’eau et un ou plusieurs émulsifiants, éventuellement un ou plusieurs acides organiques ou minéraux ou bases organiques ou minérales. Les émulsifiants peuvent être des tensioactifs cationiques ou anioniques ou non ioniques ou amphotériques ou zwitterioniques. L’invention porte sur l’utilisation de la composition telle que définie ci-dessus en tant qu’additif pour bitume, et notamment en tant qu’additif anti-vieillissement. En d’autres termes, l’invention vise l’utilisation de ladite composition pour ralentir le vieillissement de bitume, de préférence de bitume comportant en tout ou partie du bitume recyclé. La composition peut être ajoutée au bitume en une teneur comprise entre 0,01 et 10% en poids, de préférence entre 0,05 et 10% en poids plus particulièrement entre 0,05 et 8% en poids, et encore plus préférentiellement entre 0.05 et 5% en poids par rapport au poids total du produit bitumineux. L'invention est illustrée par les exemples suivants nullement limitatifs. EXEMPLES Préparation des échantillons Les échantillons suivants ont été préparés selon le tableau ci-dessous. Les teneurs sont exprimées en pourcentage en poids : 1 comparatif 2 invention 3 invention Bitume frais 50 48.5 48.5 Bitume recyclé 50 48.5 48.5 Huile époxydée (Vikoflex ® 7170) - 2.4 2.4 Additif(Ensoline ® PGE3600) - 0.6 - Additif (Polyram ® L920) - - 0.6 Le bitume frais est du bitume 160/200 commercialisé par Total et provenant de l’usine de Feyzin. Le bitume recyclé est un bitume de pénétrabilité 10-20. L’huile époxydée est l’huile Vikoflex ® 7170 commercialisée par la société Arkema France. Les additifs pour bitume sont un copolymère Ensoline ® PEG 3600 commercialisé par la société Arkema France et un additif de type amidoamine Polyram ® L920 commercialisé par la société Arkema France. Le bitume frais, l’huile époxydée et l’additif pour bitume sont mélangés à température ambiante, puis sont chauffés pendant 30min à 150°C. Ensuite, le mélange est ajouté au bitume recyclé. Le mélange est agité 3min à 400t/min avec un mélangeur de type Raneyri. Ce mélange est laissé à refroidir jusqu’à température ambiante. Un film couche mince de 200microns est réalisé sur une plaque métallique. Deux échantillons sont réalisés pour chaque composition bitumineuse. La première série d’échantillon servira à la mesure du G*/sin(δ) non vieilli. La seconde série d’échantillon sera vieillie, puis le G*/sin(δ) vieilli sera mesuré. La première série de mesure est réalisée sur les échantillons préparés. Le film couche mince est placé sur le plan inférieur de l’équipement plan/plan du rhéomètre. Apres ajustement de l’entrefer, les mesures de rhéologie sont réalisées. Cette première mesure réalisée sur le film, avant vieillissement, est notée «non vieilli». Une seconde série d’échantillons est placé pour vieillissement thermique dans une étuve ventilée à une température de 150°C pendant 2 heures. Apres vieillissement, les films sont laissés à température ambiante pour refroidissement. Chaque échantillon est ensuite placé sur le plan inférieur de l’équipement plan/plan du rhéomètre. Apres ajustement de l’entrefer, les mesures de rhéologie sont réalisées afin d’obtenir l’indice de vieillissement I, tel que calculé selon la formule définie au paragraphe ci-dessus. Les résultats obtenus sont reportés dans le tableau 2. Exemple 1 Exemple 2 Exemple 3 Indice de vieillissement I 7,9 4,9 4,7 Les résultats montrent que la présence du mélange d’huile époxydée et de l’additif dans le bitume permet de ralentir le vieillissement de celui-ci. Selon les valeurs obtenues, on observe un ralentissement du vieillissement de l’ordre de 40% par rapport au mélange de bitumes seuls. Ce résultat est obtenu avec une proportion de bitume recyclé de 50%. En d’autres termes, la présence d’additifs permet presque de doubler la durée de vie du revêtement bitumineux, comportant pour moitié d’un bitume recyclé. Composition comprenant: -au moins une huile époxydée, et -au moins un additif pour bitume. Composition selon la revendication 1, caractérisée en ce qu’elle comprend une huile époxydée choisie parmi les monoesters d'acides gras époxydés, les diesters d'acides gras époxydés, les triesters d'acides gras époxydés et leur mélange, de préférence les triesters d'acides gras époxydés. Composition selon la revendication 1 ou 2, caractérisée en ce que l’huile époxydée est obtenue à partir d'huile d'avocat, d’huile de noix de coco, d'huile de ricin, d'huile de maïs, d'huile de coton, d'huile de lin, d'huile de pépins de raisin, d'huile de chanvre, d’huile de jojoba, d’huile de moutarde, d’huile de ricin déshydratée, d’huile de palme, d’huile de colza, d’huile de carthame, d’huile de soja, d’huile de tournesol, de tallöl, d’huile d'olive, d'huile linoléique, d'huile d'arachide et leurs mélanges. Composition selon l’une quelconque des revendications précédentes, dans laquelle ledit au moins un additif pour bitume est choisi parmi les composés de formule (1) ou (2) suivante: [ A - O - B - ] d Z (1) ou (E) j - Y (2) dans lesquelles: •A est choisi parmi l'hydrogène et un groupement G, ou G représentant une chaîne hydrocarbonée en C 1 -C 30 linéaire ou ramifiée, saturée ou insaturée, comportant éventuellement au moins un cycle aromatique, et éventuellement substituée par au moins un groupement phosphate, préférentiellement un unique groupement phosphate, • B représente un groupement divalent contenant au moins un motif de répétition de type oxyde d'alkylène, • d est égal à 1 ou à 2, et • Z est choisi parmi un atome d’hydrogène, un radical de formule Z1 ou un radical de formule Z2, Dans laquelle R représente l’atome d'hydrogène ou un groupement alkyle en C 1 -C 6 linéaire ou ramifié, f est égal à 0, 1 ou 2, e est égal à 0 ou à 1, et d + e + f est égal à 3, à la condition que lorsque d est égal à 2, alors Z représente Z1, e est égal à 0 et P est lié à deux groupements [ A - O - B - ] identiques ou différents, préférentiellement identiques, comme défini ci-avant, et à la condition que lorsque d est égal à 1, Z peut également représenter l’atome d'hydrogène ou un groupement G ou dans laquelle G est tel que défini ci-avant. • E est choisi dans un groupe constitué par G, et , • G étant tel que défini ci-dessus, • j est égal à 1 ou à 2, et • R' est choisi dans le groupe constitué par HO-, Q-O- et Q, dans lesquelles Q représente un radical alkyle en C 1 -C 6 linéaire ou ramifié, • Y représente un groupement choisi parmi -O-T, -S-T, -N(H) (2-j) -T et -NT 1 T 2 , et préférentiellement, Y représente -N(H) (2-j) -T ou -NT 1 T 2 , à la condition que Y ne représente pas -S-T, lorsque E est lié à Y via un atome de soufre, • T représente un atome d'hydrogène ou un groupement linéaire, ramifié, cyclique ou contenant un groupement cyclique et comportant des atomes de carbone et d'hydrogène, et éventuellement un ou plusieurs hétéroatomes choisis parmi l'azote, l'oxygène, le soufre et le phosphore, • les radicaux T 1 et T 2 sont identiques ou différents et ont la même valeur que T ci-avant, ou forment ensemble et avec l'atome d'azote auquel ils sont liés un hétérocycle saturé, partiellement saturé ou insaturé, comprenant en outre éventuellement un ou plusieurs hétéroatomes choisis parmi l'azote, l'oxygène, le soufre et le phosphore. Composition selon l’une quelconque des revendications précédentes, caractérisée en ce que l’additif pour bitume est de formule (1), dans laquelle A désigne un atome d’hydrogène, B désigne un groupement divalent comportant des motifs de répétition de type oxyde de butylène (BO), oxyde de propylène (PO) et/ou oxyde d'éthylène (EO), d est égal à 1 et Z désigne un atome d’hydrogène. Composition selon l’une quelconque des revendications 1 à 5, caractérisée en ce que l’additif pour bitume est de formule (2), dans laquelle le groupe E désigne: -un groupe G ou [Chem 31] , G représentant une chaîne hydrocarbonée en C14-C22 linéaire ou ramifiée, préférentiellement linéaire, saturée ou partiellement insaturée, préférentiellement partiellement insaturée, j est égal à 1 et Y est une polyéthylèneamine. Composition selon l’une quelconque des revendications 1 à 6, caractérisée en ce qu’elle se trouve sous la forme d’une émulsion. Composition selon l’une quelconque des revendications 1 à 7, caractérisée en ce qu’elle comprend au moins un produit bitumineux recyclé. Composition selon la revendication précédente, caractérisée en ce qu’elle comprend une teneur en additif pour bitume comprise entre 0,01 et 10% en poids par rapport au poids total de la composition. Composition selon la revendication 8 ou 9, caractérisée en ce qu’elle comprend une teneur en huile époxydée comprise entre 0,01 et 10% en poids, par rapport au poids total de la composition. Composition selon l’une quelconque des revendications 8 à 10, caractérisée en ce qu’elle comprend du bitume non recyclé. Composition selon l’une quelconque des revendications 8 à 11, caractérisée en ce qu’elle se trouve sous la forme d’une émulsion. Composition selon l’une quelconque des revendications 8 à 12, caractérisée en ce que le bitume comporte de 10 à 90% en poids de bitume recyclé, et plus préférentiellement de 20 à 80% en poids, par rapport au poids total de la composition. Utilisation de la composition telle que définie à l’une quelconque des revendications 8 à 13 pour préparer un enrobé présentant des propriétés améliorées en termes de vieillissement. Enrobé comprenant la composition telle que définie à l’une quelconque des revendications 8 à 13 et des agrégats minéraux. Utilisation de la composition telle que définie à l’une quelconque des revendications 1 à 7 en tant qu’additif pour bitume, de préférence en tant qu’additif anti-vieillissement.